10g/L以上の砒素を含む水溶液に2価の鉄イオンを加えて酸素ガスまたは空気を吹き込みながら反応させることにより得られた結晶質の砒酸鉄粉末を15°C以下の温度で貯蔵することを特徴とする、砒酸鉄粉末の貯蔵方法。前記砒酸鉄粉末と接触する水分のpHが4.5~6に維持される状態で貯蔵することを特徴とする、砒酸鉄粉末の貯蔵方法。前記水溶液が20g/L以上の砒素を含むことを特徴とする、請求項1または2に記載の砒酸鉄粉末の貯蔵方法。前記水溶液に含まれる砒素が5価の砒素であることを特徴とする、請求項1乃至3のいずれかに記載の砒酸鉄粉末の貯蔵方法。前記水溶液に2価の鉄イオンを加えることにより、前記水溶液中の鉄に対する砒素のモル比Fe/Asを1以上にすることを特徴とする、請求項1乃至4のいずれかに記載の砒酸鉄粉末の貯蔵方法。前記反応が70°C以上で行われることを特徴とする、請求項1乃至5のいずれかに記載の砒酸鉄の貯蔵方法。特許文献5の方法は、粒径が20μm前後と非常に大きく且つ砒素の溶出濃度が非常に低い結晶質の砒酸鉄粉末スコロダイトFeAsO42H2Oを生成することができるので、非鉄製錬プロセスにおいて排出される砒素の除去や固定化技術として有望な方法である。しかし、特許文献5の方法を工業的技術として確立するためには、生成された結晶質の砒酸鉄粉末を長期間安定して貯蔵することができる方法が望まれている。したがって、本発明は、このような従来の問題点に鑑み、結晶質の砒酸鉄粉末を長期間安定して貯蔵することができる、砒酸鉄粉末の貯蔵方法を提供することを目的とする。本発明者らは、上記課題を解決するために鋭意研究した結果、10g/L以上の砒素を含む水溶液に2価の鉄イオンを加えて酸素ガスまたは空気を吹き込みながら反応させることにより得られた結晶質の砒酸鉄粉末を15°C以下の温度で貯蔵することにより、結晶質の砒酸鉄粉末を長期間安定して貯蔵することができることを見出し、本発明を完成するに至った。すなわち、本発明による砒酸鉄粉末の貯蔵方法は、10g/L以上の砒素を含む水溶液に2価の鉄イオンを加えて酸素ガスまたは空気を吹き込みながら反応させることにより得られた結晶質の砒酸鉄粉末を15°C以下の温度で貯蔵することを特徴とする。砒酸鉄粉末の貯蔵方法において、砒酸鉄粉末と接触する水分のpHが4.5~6に維持される状態で貯蔵するのが好ましい。また、水溶液が20g/L以上の砒素を含むのが好ましく、水溶液中に含まれる砒素が5価の砒素であるのが好ましい。また、水溶液に2価の鉄イオンを加えることにより、水溶液中の鉄に対する砒素のモル比Fe/Asを1以上にするのが好ましい。さらに、反応が70°C以上で行われるのが好ましい。本発明によれば、結晶質の砒酸鉄粉末を長期間安定して貯蔵することができる、砒酸鉄粉末の貯蔵方法を提供することができる。本発明による砒酸鉄粉末の貯蔵方法の実施の形態では、10g/L以上の砒素を含む水溶液に2価の鉄イオンを加えて酸素ガスまたは空気を吹き込みながら反応させることにより得られた結晶質の砒酸鉄粉末を15°C以下の温度で貯蔵する。15°C以下の温度にすることにより、砒酸鉄粉末の砒素の水溶液への溶解度を非常に小さくすることができるからである。また、砒酸鉄粉末を水分と接触する状態で貯蔵することもでき、その場合、砒酸鉄粉末と接触する水分のpHが4.5~6に維持される状態で貯蔵するのが好ましい。15°C以下の温度で貯蔵する際に、砒酸鉄粉末と接触する水分のpHが4.5~6に維持される状態にすれば、砒酸鉄粉末の砒素の水溶液への溶解度をさらに小さくすることができるからである。例えば、砒酸鉄粉末を水分と接触する状態で貯蔵しなければならない場合や、砒酸鉄粉末が水に溶けた状態で貯蔵しなければならない場合には、その水分や水溶液のpHが4.5~6に維持される状態で貯蔵するのが好ましい。また、砒酸鉄粉末を製造するための水溶液である砒素を含む水溶液中の砒素濃度が低いと、鉄と砒素の化合物の析出から成長過程で粒子が粗大化し難くなる傾向があるので、砒素濃度は10g/L以上であり、20g/L以上であるのが好ましい。また、水溶液中に含まれる砒素が5価の砒素であるのが好ましく、砒素を含む水溶液に2価の鉄イオンを加えることによりpHが2以下になるのが好ましい。また、2価のFe源としては、可溶性のFeSO47H2Oを使用するのが好ましい。また、砒素を含む水溶液に2価の鉄イオンを加えることにより、水溶液中の鉄に対する砒素のモル比Fe/Asを1以上にするのが好ましく、1.0~1.5程度にするのがさらに好ましい。また、反応温度は、50°C以上であればFeとAsの化合物を析出させることができるが、Asの溶出濃度を低下させるためには、反応が70°C以上にするのが好ましく、80~95°C程度にするのがさらに好ましい。以下、本発明による砒酸鉄粉末の実施例について詳細に説明する。[実施例1]まず、出発原料として表1に示す組成の砒素含有溶液アルカリ土類金属などの不純物が非常に少ない高濃度の砒素を含む水溶液を用意した。この溶液のpHは1.0であり、この溶液中のAsの価数をチオナリド法によって分析したところ、すべて5価であった。次に、この砒素含有溶液486mLと、1級試薬のFeSO47H2Oに水を加えてFe濃度が183g/Lになるように調整した溶液214mLこの溶液と砒素含有溶液の合計の液量が700mLとを容量2Lのガラス製の開放容器反応槽に入れてAs濃度50.13g/L、Fe濃度56.00g/L、Fe/As比=1.5、1段の平パドルを1000rpmにして撹拌しながら反応温度最終的な設定温度95°Cまで昇温させた。最終的な設定温度95°Cに達したときに容器内に純度99以上の酸素ガスを吹き込んで、7時間反応させた。7時間経過後、容器への加温を停止して、容器内の溶液を取り出した。この溶液の温度が70°Cになった後、目開き3ミクロンのPTFEからなるメンブランフィルタを用いて、加圧ろ過機によって0.4MPaに加圧して固液分離を行った。次に、固液分離によって得られた固形分のウェット重量を測定し、ウェットベースで100gの固形分に対して水1Lになるように水を加えて、リパルプ洗浄を行なった。このリパルプ洗浄では、液温を30°Cとして400rpmで1時間撹拌した。この洗浄後、加圧ろ過機を用いて再度固液分離した。この固液分離によって固形分として得られたケーキを60°Cで18時間乾燥し、メノウ乳鉢で軽く解砕して粉体を得た。次に、得られた粉体について、X線回折計を用いて粉末X線回折を行い、得られた回折像が結晶性であるか否か、低角側を中心としてハローパターンが観察されるか否かによって、非晶質であるか結晶質であるかを判定したところ、結晶質の砒酸鉄粉末が得られたことがわかった。また、この砒酸鉄粉末を走査電子顕微鏡SEMにより観察したところ、図1および図2のSEM写真からわかるように、得られた砒酸鉄粉末は、粒径20μm程度の多面体の粒子であった。また、得られた結晶質の砒酸鉄粉末10g程度と、HClおよびNaOHによりpHを1~9程度の範囲内でそれぞれ調整した水溶液0.1Lとを恒温庫インキュベーターボックスM-230FN内に5°Cで12時間程度保持した後、その砒酸鉄粉末とそれぞれのpHに調整した水溶液とをそれぞれ0.5Lのフラスコに投入し、恒温庫内に設置した振とう機タイテックレシプロシェイカーNR-10を用いて、200r/分の速度で振幅40mmとして約6時間振とうを行った後、溶出液を採取した。これらの溶出液について、ハンディーpHメータにより溶出液のpHを測定するとともに、ICP-AESにより組成分析を行って、溶出液中の砒素と鉄の濃度を求めて溶解度を算出し、これらの溶解度のpH依存性を調べた。また、それぞれ10°C、25°Cおよび45°Cで恒温庫に保持した場合について、上記の同様の溶出試験を行って、溶解度の温度依存性を調べた。これらの結果をプロットして図3および図4に示す。なお、振とう前後で溶液のpHが異なったため、図3および図4では、平衡状態に近いと考えられる振とう後のpHを横軸に示している。また、砒素および鉄の溶解度のICP-AES分析限界はそれぞれ10-3mg/Lおよび10-2mg/L程度であり、これらの分析限界を図3および図4において点線で示した。図3および図4からわかるように、5°Cで保持した場合には、砒素および鉄の溶解度は、pHの増加とともに減少して分析限界に達した後に再び増加する。また、10°C、25°Cおよび40°Cと温度を高くして保持した場合には、測定した広いpHの範囲で砒素および鉄の溶解度が増加する。そのため、砒酸鉄粉末を貯蔵する場合に、広いpHの範囲で砒素および鉄の溶解度が低くなるように、できるだけ低温で貯蔵するのが好ましく、特に15°C以下の温度で貯蔵するのが好ましい。特に、砒素の溶解度は、5°Cで保持した場合にpH5付近で最小値を示しているのに対して、45°Cで保持した場合にpH3.5付近で最小値を示しており、温度の上昇に伴って、溶解度が最小になるpHが低下している。そのため、例えば、pH5付近における砒素の溶出量は、45°Cでは5°Cの場合の100倍程度まで増大する。したがって、砒酸鉄粉末の粒子を水溶液と接触するような環境で貯蔵しなければならない場合には、砒酸鉄粉末と接触する水溶液のpHと温度が重要な因子となる。そのため、図3および図4の結果から判断すると、砒酸鉄粉末を15°C以下の温度で貯蔵する場合には、砒酸鉄粉末と接触する水溶液のpHが4.5~6程度に維持される状態にするのが好ましい。[実施例2]実施例1と同様の砒素含有溶液表1に示す組成の溶液の代わりに、500g/Lの砒素を含む1級試薬の砒素液5価の砒素液を水で希釈して40g/Lの5価の砒素を含む水溶液を使用した以外は、実施例1と同様の方法によって反応させた後、反応生成物の固液分離によって得られた固形分を実施例1と同様に処理し、得られた粉体について、実施例1と同様の方法により、X線回折計を用いて粉末X線回折を行い、得られた回折像が結晶性であるか否か、低角側を中心としてハローパターンが観察されるか否かによって、非晶質であるか結晶質であるかを判定したところ、結晶質の砒酸鉄粉末が得られたことがわかった。また、この砒酸鉄粉末を走査電子顕微鏡SEMにより観察したところ、得られた砒酸鉄粉末は、粒径20μm程度の多面体の粒子であった。また、得られた結晶質の砒酸鉄粉末から実施例1と同様の方法により採取した溶出液について、実施例1と同様の方法により溶出液中の砒素と鉄の濃度の溶解度のpH依存性を調べるとともに、実施例1と同様の溶出試験を行って溶解度の温度依存性を調べたところ、実施例1とほぼ同様の結果が得られた。